(57)【特許請求の範囲】
【請求項１】
酸化セリウム（ＩＶ）および少なくとも金属（Ｍ）酸化物を含む組成物を調製するための方法であって、以下の工程：
（ａ）硝酸セリウム（ＩＩＩ）であるセリウム（ＩＩＩ）塩、硝酸セリウム（ＩＶ）または酸化セリウム（ＩＶ）であるセリウム（ＩＶ）化合物および金属（Ｍ）硝酸塩である金属（Ｍ）の塩を含む溶液を提供する工程であって；セリウム（ＩＩＩ）塩／セリウム（ＩＶ）化合物モル比が、５０／１〜５０００／１の間に含まれる、工程と、
（ｂ）この溶液を、不活性雰囲気下で、塩基と接触させ、それによって、沈殿物が得られる工程と、
（ｃ）工程（ｂ）で得られた媒体を不活性雰囲気下で熱処理に供し、それによって、組成物が得られる工程であって、前記組成物の金属（Ｍ）酸化物／酸化セリウム（ＩＶ）モル比は、０．１〜１５％の間に含まれる、工程と
を含み、工程（ａ）、（ｂ）または（ｃ）の少なくとも１つは、硝酸イオンの存在下で行われる、方法。
【請求項２】
前記方法が、前の工程で得られた生成物を酸性化および洗浄する工程（ｄ）を含む、請求項１に記載の方法。
【請求項３】
工程（ｄ）での酸性化後の媒体のｐＨが、２〜５の間に含まれる、請求項２に記載の方法。
【請求項４】
前記方法が、工程（ｃ）または（ｄ）の終了後、前の工程で得られた生成物を焼成する工程（ｅ）を含む、請求項１〜３のいずれか一項に記載の方法。
【請求項５】
セリウム（ＩＩＩ）塩／セリウム（ＩＶ）化合物モル比が、７５／１〜５００／１の間に含まれる、請求項１〜４のいずれか一項に記載の方法。
【請求項６】
金属（Ｍ）が、Ｚｒ、Ａｌ、Ｌａ、Ｐｒ、Ｎｄ、ＹおよびＳｒからなる群から選択される、請求項１〜５のいずれか一項に記載の方法。
【請求項７】
金属（Ｍ）酸化物／酸化セリウム（ＩＶ）のモル比が、１〜７％の間に含まれる、請求項１〜６のいずれか一項に記載の方法。
【請求項８】
金属（Ｍ）酸化物／酸化セリウム（ＩＶ）のモル比が０．１〜１５％の間に含まれる、酸化セリウム（ＩＶ）および金属（Ｍ）酸化物を含む組成物であって、
前記組成物は、酸化セリウム（ＩＶ）および金属（Ｍ）酸化物を含む一次粒子からできている二次粒子を含み、前記一次粒子は、１０〜６０ｎｍの間に含まれる平均サイズＤ５０を有し、
−  ２０〜１００ｍ２／ｇの間に含まれる、３００℃で４時間焼成後の、比表面積、および
−  ３００℃で４時間焼成後の比表面積と比較して、１〜６０％の間に含まれる、８００℃で４時間焼成後の比表面積の減少率
を示す、組成物。
【請求項９】
一次粒子の平均サイズＤ５０が、１５〜４０ｎｍの間に含まれる、請求項８に記載の組成物。
【請求項１０】
一次粒子が、前記平均サイズの値の最大で３０％の標準偏差を有する平均サイズＤ５０を有する、請求項８または９に記載の組成物。
【請求項１１】
金属（Ｍ）が、希土類元素およびアルカリ土類金属元素からなる群から選択され、前記金属（Ｍ）は、セリウムよりも高いイオン半径値を有する、請求項８〜１０のいずれか一項に記載の組成物。
【請求項１２】
前記組成物が、
−  ２０〜８０ｍ２／ｇの間に含まれる、３００℃で４時間焼成後の、比表面積、および
−  ３００℃で４時間焼成後の比表面積と比較して、１〜３５％の間に含まれる、８００℃で４時間焼成後の、比表面積の減少率
を示す、請求項１１に記載の組成物。
【請求項１３】
金属（Ｍ）が、遷移金属元素およびポスト遷移金属元素からなる群から選択され、前記金属（Ｍ）は、セリウムよりも低いイオン半径値を有する、請求項８〜１０のいずれか一項に記載の組成物。
【請求項１４】
前記組成物が、
−  ６０〜１００ｍ２／ｇの間に含まれる、３００℃で４時間焼成後の、比表面積、および
−  ３００℃で４時間焼成後の比表面積と比較して、１〜６０％の間に含まれる、８００℃で４時間焼成後の、比表面積の減少率
を示す、請求項１３に記載の組成物。
【請求項１５】
請求項８〜１４のいずれか一項に記載の組成物を得るための、請求項１〜７のいずれか一項に記載の方法。
【請求項１６】
請求項８〜１４のいずれか一項に定義されたとおりの組成物、および液相を含む、懸濁液。
【請求項１７】
基板の一部を除去する方法であって、
−  少なくとも請求項１６に記載の懸濁液および研磨されるべき基板を接触させる工程と、
−  基板上で研磨を行う工程と
を含む、方法。
【請求項１８】
基板の一部を除去する方法であって、
−  少なくとも請求項１６に記載の懸濁液を提供する工程と、
−  少なくとも懸濁液および研磨されるべき基板を接触させる工程と、
−  基板上で研磨を行う工程と
を含む、方法。
【請求項１９】
少なくとも請求項８〜１４のいずれか一項に記載の組成物を含む、触媒システム。
【請求項２０】
請求項１９に記載の触媒システムが使用されることを特徴とする、内燃機関からの排ガスを処理するための方法。
【請求項２１】
ガスを請求項１９に記載の触媒システムと接触させることを含む、空気を浄化するための方法。
【請求項２２】
酸化セリウム（ＩＶ）および少なくとも金属（Ｍ）酸化物を含む組成物と、液相とを含む懸濁液を調製するための方法であって、以下の工程：
（ａ）硝酸セリウム（ＩＩＩ）であるセリウム（ＩＩＩ）塩、硝酸セリウム（ＩＶ）または酸化セリウム（ＩＶ）であるセリウム（ＩＶ）化合物および金属（Ｍ）硝酸塩である金属（Ｍ）の塩を含む溶液を提供する工程であって；セリウム（ＩＩＩ）塩／セリウム（ＩＶ）化合物モル比が、５０／１〜５０００／１の間に含まれる、工程と、
（ｂ）この溶液を、不活性雰囲気下で、塩基と接触させ、それによって、沈殿物が得られる工程と、
（ｃ）工程（ｂ）で得られた媒体を不活性雰囲気下で熱処理に供し、それによって、組成物が得られる工程であって、前記組成物の金属（Ｍ）酸化物／酸化セリウム（ＩＶ）モル比は、０．１〜１５％の間に含まれる、工程と、
（ｄ）組成物を液相と混合する工程と
を含み、工程（ａ）、（ｂ）または（ｃ）の少なくとも１つは、硝酸イオンの存在下で行われる、方法。
【請求項２３】
酸化セリウム（ＩＶ）および少なくとも金属（Ｍ）酸化物を含む組成物を含む触媒システムを調製するための方法であって、以下の工程：
（ａ）硝酸セリウム（ＩＩＩ）であるセリウム（ＩＩＩ）塩、硝酸セリウム（ＩＶ）または酸化セリウム（ＩＶ）であるセリウム（ＩＶ）化合物および金属（Ｍ）硝酸塩である金属（Ｍ）の塩を含む溶液を提供する工程であって；セリウム（ＩＩＩ）塩／セリウム（ＩＶ）化合物モル比が、５０／１〜５０００／１の間に含まれる、工程と、
（ｂ）この溶液を、不活性雰囲気下で、塩基と接触させ、それによって、沈殿物が得られる工程と、
（ｃ）工程（ｂ）で得られた媒体を不活性雰囲気下で熱処理に供し、それによって、組成物が得られる工程であって、前記組成物の金属（Ｍ）酸化物／酸化セリウム（ＩＶ）モル比は、０．１〜１５％の間に含まれる、工程と
を含み、工程（ａ）、（ｂ）または（ｃ）の少なくとも１つは、硝酸イオンの存在下で行われる、方法。
【発明の詳細な説明】
【技術分野】
【０００１】
本発明は、酸化セリウムおよび金属酸化物を含む金属ドープセリウム組成物を沈殿によって生成させるためのプロセスに関する。本発明はまた、高い微結晶サイズを与え、かつ高い熱安定性を示す金属ドープセリウム組成物に関し、これは、触媒担体としてまたは研磨用途のために使用されてもよい。
【背景技術】
【０００２】
先行技術についての以下の考察は、本発明を適切な技術的前後関係に置き、その利点がより十分に理解されることを可能にするために提供される。しかし、本明細書の全体にわたっての先行技術のいかなる考察も、そのような先行技術が広く知られているかまたは当該分野における共通の一般知識の一部を形成するという明確なまたは暗黙の了解と見なされるべきでないことは十分よく理解されるべきである。
【０００３】
酸化セリウムは、触媒または触媒担体として、および同様に研磨用途のために普通に使用されている。触媒作用用途に関して、触媒と反応物質の間の接触面積が増加するにつれて、触媒の有効性が一般に増加することは周知である。これを達成するために、触媒は、可能な限り微粉化されている状態で保たれる、すなわち、それを構成する固体粒子は可能な限り小さく、かつ個別化されていることが必要である。したがって、担体の基本的役割は、可能な最も微粉化された状態で、触媒粒子または微結晶を反応物質と接触状態に保つことである。研磨用途に関して、電子産業の発展は、ディスクまたは誘電体化合物などの様々な部品の研磨のための組成物のますます多くの使用を必要としている。これらの組成物は、懸濁液の形態であり、それらは、いくらかの特徴に対応しなければならない。例えば、それらは、材料の高い除去度を与えなければならず、これは、それらの砥粒性能を反映する。それらはまた、可能な限り低い欠陥性を有しなければならず；用語「欠陥性」は、特に、組成物で一度処理された基板により示される引っ掻き傷の量を意味することが意図される。安定性および使用の容易さの理由で、これらの懸濁液は、サブミクロン寸法、すなわち、一般に３００ｎｍ未満の粒子からならなければならない。加えて、これらの懸濁液中で微細過ぎる粒子の存在はそれらの砥粒性能を低下させ、大き過ぎる粒子は欠陥性の増加の一因になり得る。
【０００４】
セリウムを様々な元素でドーピングすることも、いくつかの目的のために、例えば、特異的な触媒作用用途、特に、ＣＳＦ（触媒化煤フィルタ）およびＤＯＣ（ディーゼル酸化触媒）での酸素貯蔵容量を改善すること、ならびにまた、特に化学機械研磨のために、研磨速度および表面仕上げを改善することが興味深いと考えられるその酸素イオン伝導のために、これらの用途について公知である。
【０００５】
しかしながら、セリウムのドーピングは、時間および温度に対するこれらの化合物の比表面積の劇的な減少をもたらし、その場合に低い熱安定性を示すと思われる。したがって、十分な熱安定性を維持しながら触媒作用および研磨などの様々な用途で十分な特性に到達することができるセリウム混合酸化物の開発は、複雑な問題であることが理解される。
【発明の概要】
【０００６】
したがって、本発明の目的は、上記に特定された不利点なしで、かつ純セリウム化合物よりもさらにより高い、重要な熱安定性を有するセリウムベース混合酸化物組成物を調製するための新規なプロセスを開発することである。したがって、本発明は、酸化セリウムおよび金属酸化物を含む金属ドープセリウム組成物を沈殿によって生成させるためのプロセスに関する。本発明はまた、高い微結晶サイズを与え、かつ高い熱安定性を示す金属ドープセリウム組成物に関し、これは、触媒担体として、または研磨用途のために使用されてもよい。本発明の組成物はまた、様々な触媒作用用途に使用されてもよい、良好なＮＯｘ貯蔵および還元能力も与える。熱分解後に比表面積の良好な保存を示す本発明のセリウムベース混合酸化物はまた、内燃機関の排ガスの処理にとって興味深い有効な酸素貯蔵能力（「ＯＳＣ」）も与える。
【０００７】
したがって、本発明は、酸化セリウムおよび少なくとも金属（Ｍ）酸化物を含む組成物を調製するためのプロセスであって、前記金属（Ｍ）酸化物は酸化セリウムではなく、以下の工程：
（ａ）セリウム（ＩＩＩ）塩、セリウム（ＩＶ）化合物および少なくとも金属（Ｍ）の塩を含む溶液を提供する工程であって；セリウム（ＩＩＩ）塩／セリウム（ＩＶ）化合物モル比は、５０／１〜５０００／１の間に含まれる工程と、
（ｂ）この溶液を塩基と不活性雰囲気下で接触させ、それによって沈殿物が得られる工程と、
（ｃ）工程（ｂ）で得られた媒体を不活性雰囲気下で熱処理に供し、それによって組成物が得られる工程であって、前記組成物の金属（Ｍ）酸化物／酸化セリウム（ＩＶ）モル比は、０．１〜１５％の間に含まれる工程と
を含み、工程（ａ）、（ｂ）または（ｃ）の少なくとも１つは、硝酸イオンの存在下で行われる、プロセスに関する。
【０００８】
したがって、本発明のプロセスは、金属（Ｍ）ドープ酸化セリウム（ＩＶ）組成物；すなわち、不純物として通常は存在するよりも大きい濃度で存在する１種以上の金属（Ｍ）ドーパントを含有する組成物を生成させることを可能にし；ここで、前記組成物の金属（Ｍ）酸化物／酸化セリウム（ＩＶ）モル比は、０．１〜１５％の間に含まれる。ドーパントの組合せも考慮される。
【０００９】
本発明はまた、このプロセスによって得られやすい組成物に関する。
【００１０】
定義
本発明の他の特徴、詳細および利点は、以下に続く説明および本発明を例示することを意図する具体的な、しかし非限定的な実施例を読むとさらにより十分に明らかになる。
【００１１】
特許請求の範囲を含めて、本説明の全体にわたって、用語「１つを含む」は、特に明記しない限り、用語「少なくとも１つを含む」と同じ意味であると理解されるべきであり、「〜の間に」は、その両端を含むと理解されるべきである。それ故、説明の継続において、特に断りがない限り、両端での値は、与えられている値の範囲に含まれることが明記される。
【００１２】
表現「金属（Ｍ）」は、周期律表から、アルカリ金属元素、アルカリ土類金属元素、希土類元素、アクチニド元素、遷移金属元素およびポスト遷移金属元素からなる群の元素を意味すると理解される。表現「希土類」は、イットリウムおよび５７〜７１（５７と７１を含む）の原子番号を有する周期表の元素からなる群の元素を意味すると理解される。遷移金属元素は、周期律表上で３〜１２族を含む、周期律表のｄブロックのいずれかの元素と定義される。貧金属としても知られる、ポスト遷移金属元素は、周期律表のｐブロックの金属元素、特に、アルミニウム、ガリウム、インジウム、タリウム、スズ、鉛、ビスマスおよびポロニウムと定義される。
【００１３】
「金属（Ｍ）酸化物」は、少なくとも酸素原子および少なくとも金属（Ｍ）を含む化合物である。「金属（Ｍ）の塩」は、少なくとも金属カチオンおよびアニオンを含むイオン化合物である。
【００１４】
特に断りがない限り、含有量は、酸化物として示される。酸化セリウム（ｃｅｒｉｕｍ  ｏｘｉｄｅ）は、酸化セリウム（ｃｅｒｉｃ  ｏｘｉｄｅ）（酸化セリウム（ＩＶ）（ｃｅｒｉｕｍ（ＩＶ）ｏｘｉｄｅ））の形態である。
【００１５】
以下に続く説明において、用語「比表面積」は、定期刊行の“Ｔｈｅ  Ｊｏｕｒｎａｌ  ｏｆ  ｔｈｅ  Ａｍｅｒｉｃａｎ  Ｃｈｅｍｉｃａｌ  Ｓｏｃｉｅｔｙ，６０，３０９（１９３８）”に記載されているＢｒｕｎａｕｅｒ−Ｅｍｍｅｔｔ−Ｔｅｌｌｅｒ法から策定された標準ＡＳＴＭ  Ｄ  ３６６３−７８に従って窒素吸着によって決定されるＢＥＴ比表面積（ＳＢＥＴ）を意味すると理解される。比表面積（ＳＢＥＴ）は、以下の通りに、空気下に供された温度で前もって焼成された２００ｍｇの試料によって、ＭＯＵＮＴＥＣＨ  Ｃｏ．，ＬＴＤ．のＭａｃｓｏｒｂ分析器を使用することによって得られてもよい。
【００１６】
表面積値がその最後で得られる焼成は、空気中での焼成である。さらに、所定温度および所定時間について示される比表面積値は、特に断りのない限り、示された時間にわたって保持された温度での焼成に対応する。
【００１７】
比表面積の減少率のパーセントは、酸化物組成物について、３００℃で４時間焼成後の比表面積と比較して８００℃で４時間焼成後の比表面積を測定することによって得られる。それは、以下の式：
減少率（％）＝（３００℃／４時間焼成後の比表面積−８００℃／４時間焼成後の比表面積）／３００℃／４時間焼成後の比表面積ｘ１００に従うその比表面積の変化に対応する。
【００１８】
例えば、３００℃で４時間焼成後に５０ｍ２／ｇの比表面積、および８００℃で４時間焼成後に３７ｍ２／ｇの比表面積を示す混合酸化物は、２６％の比表面積の減少率を与える。
【発明を実施するための形態】
【００１９】
したがって、上記プロセスの第１の工程（ａ）は、少なくともセリウム（ＩＩＩ）塩、セリウム（ＩＶ）化合物、および金属（Ｍ）の塩を含む溶液を調製することにある。
【００２０】
本発明の溶液は、少ない成分が多い成分内に一様に分布している液体混合物と定義される。
【００２１】
セリウム（ＩＩＩ）塩として、セリウム（ＩＩＩ）の硝酸塩、塩化物、硫酸塩、リン酸塩または炭酸塩、およびまたこれらの塩の混合物、例えば、混合硝酸塩／塩化物が使用されてもよい。公知の仕方において、この出発溶液は、セリウムが溶液中に全体的に存在するのに適した酸性度を有すべきである。出発溶液はまた、塩または酸化物であってもよいセリウム（ＩＶ）化合物を含む。これは、例えば、硝酸セリウム（ＩＶ）または酸化セリウム（ＩＶ）であり得る。媒体が酸化セリウム（ＩＶ）を含む場合、本発明の溶液はコロイド溶液を指す。コロイド懸濁液として知られることもある、コロイド溶液は、物質が液体に均一に懸濁している溶液である。
【００２２】
セリウム（ＩＶ）化合物の量は、セリウム（ＩＩＩ）塩／セリウム（ＩＶ）化合物モル比が、５０／ｌ〜５０００／ｌの間、好ましくは７５／ｌ〜１００／ｌの間、より好ましくは７５／ｌ〜５００／ｌの間、再度より好ましくは１００／ｌ〜５００／ｌの間に含まれるようなものである。
【００２３】
溶液はまた、例えば、硝酸塩、塩化物、硫酸塩、リン酸塩、酢酸塩、または炭酸塩であってもよい金属（Ｍ）の塩を含む。本発明の溶液はまた、１種以上の金属（Ｍ）の塩を含んでもよい。
【００２４】
金属（Ｍ）の塩は、特に
−  遷移金属元素、例えば、Ｚｒ、
−  ポスト遷移金属元素、例えば、Ａｌ、
−  希土類元素、例えば、Ｌａ、Ｐｒ、ＮｄおよびＹ、ならびに
−  アルカリ土類金属元素、例えば、Ｓｒ
からなる群から選択される、カチオン性金属（Ｍ）を含んでもよい。
【００２５】
金属（Ｍ）の塩は、好ましくは硝酸ランタン、硝酸プラセオジム、硝酸ネオジムおよび硝酸ジルコニウムからなる群から選択される。
【００２６】
工程（ａ）で調製された出発溶液は、不活性ガスによる通気によって前もって脱気され得る。用語「不活性ガス」または「不活性雰囲気」は、本説明において、酸素を含まない雰囲気またはガスを意味することが意図され、例えば、ガスは窒素またはアルゴンであることが可能である。
【００２７】
本プロセスの第２の工程（ｂ）は、溶液を塩基と反応させることにある。水酸化物タイプの生成物が、特に塩基として使用され得る。アルカリ金属またはアルカリ土類金属の水酸化物、およびアンモニア水が挙げられてもよい。第２級、第３級または第４級アミンも使用され得る。
【００２８】
塩基も、不活性ガスによる通気によって前もって脱気され得る。
【００２９】
本プロセスの第２の工程の反応を行うために、接触させることは、反応物質を導入するいかなる順序でも行うことができる。しかしながら、塩基を含有する媒体中に溶液を導入することが好ましい。
【００３０】
第２の工程は、不活性雰囲気下で、特に不活性ガスによるスイーピングとともに密閉反応器または半密閉反応器中で行われなければならない。接触をさせることは、一般に撹拌反応器中で行われる。
【００３１】
最後に、この第２の工程は、一般に５〜５０℃の間に含まれる温度で行われる。
【００３２】
本プロセスの第３の工程（ｃ）は、前の工程の最後に得られた反応媒体の熱処理である。この処理は、媒体を加熱し、それを、一般に３０〜９５℃の間、より特には６０〜９５℃の間に含まれる温度で維持することにある。この処理の継続時間は、１０分〜１０時間の間であり得る。
【００３３】
工程（ｃ）の間に、セリウム（ＩＩＩ）塩からの３価セリウムイオンの４価セリウムイオンへの酸化が起こり、それにより、酸化セリウム（ＩＶ）を含む生成物を形成する。
【００３４】
この処理も、不活性雰囲気下で行われなければならず、第２の工程についてのこの雰囲気に関しての説明がここで同様に適用される。同様に、処理は、撹拌反応器中で行われてもよい。
【００３５】
本発明のプロセスの１つの特徴によれば、工程（ａ）、工程（ｂ）または工程（ｃ）の少なくとも１つは、硝酸イオン（ＮＯ３−）の存在下で行われるべきである。一般に、硝酸イオンは、例としてＣｅ（ＮＯ３）３または硝酸（ＨＮＯ３）などのＮＯ３−アニオンを含む任意の供給源または材料により与えられてもよい。好ましくは、硝酸は、溶液の調製中に工程（ａ）で添加される。
【００３６】
ＮＯ３−／Ｃｅ３＋
のモル比で表現される、硝酸イオンの量は、一般に、好ましくは工程（ａ）もしくは工程（ｂ）の間、または工程（ｃ）の開始時に、１／３〜５／１の間である。
【００３７】
本発明による組成物は、工程（ｃ）の最後に得られてもよい。
【００３８】
本発明のプロセスは、特に工程（ｃ）の最後に、以下の工程の少なくとも１つ：
（ｄ）前の工程で、特に工程（ｃ）の最後の後で得られた生成物を酸性化および洗浄する工程、ならびに／または
（ｅ）前の工程で、特に工程（ｃ）もしくは工程（ｄ）の最後の後で得られた生成物を焼成する工程
を任意選択で含んでもよい。
【００３９】
工程（ｄ）は、任意の順序で行われ得る２つの連続操作を含んでもよい。これらの操作は、第１に酸性化、第２に洗浄であってもよい。これらの操作は、酸性化に洗浄が続く一連の場合について、以下により具体的に記載される。
【００４０】
酸性化は、一般に、酸の添加によって、工程（ｃ）の最後に得られた生成物の冷却後に行われる。任意の無機または有機酸が使用され得る。硝酸がより特に使用される。添加される酸の量は、酸性化後の媒体のｐＨが２〜５の間に含まれるようなものである。
【００４１】
次いで、本発明のプロセスは、好ましくはそのようにして得られた生成物を、２〜５の間に含まれるｐＨに、特に１分〜１００分の間、好ましくは５分〜６０分の間に含まれる時間酸性化し、このようにして得られた媒体を洗浄する工程（ｄ）を含む。
【００４２】
この操作は、空気下で行うことができ；通常、本プロセスのこの段階で不活性雰囲気下で手順を行うことはもはや必要でない。
【００４３】
酸性化に洗浄が続いてもよく、この目的は、懸濁液から可溶性種、実質的に塩を除去することである。洗浄は、固体／液体分離によって、またはそれによらず様々な仕方で行われ得る。したがって、それは、固体粒子を液相から分離することによって、例えば、前面濾過、沈降または遠心分離によって行うことができる。次いで、得られた固体は、水相に再懸濁される。本プロセスはまた、接線濾過によって行われ得る。この洗浄は、例えば、懸濁液の所定の伝導率が得られるまで、必要に応じて任意選択で繰り返すことができ、それによって伝導率により、この懸濁液中に存在する不純物の量が測定される。
【００４４】
上に示されるように、操作の順序は、ちょうど記載されたものと比較して逆にすることができる。したがって、工程（ｃ）の最後に、および繰り返して言うが、一般に得られた媒体の冷却後に、次いで、洗浄が、上に記載されたように行われ得る。洗浄の最後に、次いで、得られた媒体の酸性化が行われてもよい。
【００４５】
本発明による組成物は、工程（ｄ）の最後に得られてもよい。
【００４６】
工程（ｃ）または工程（ｄ）の後に、濾過ケーキを得るために濾過によって進行することも可能である。濾過ケーキは、先行技術で使用される標準的な方法によって乾燥および／または焼成され得る。得られた乾燥および／または焼成生成物はまた、特に触媒用途のために、必要に応じて粉砕されてもよい。
【００４７】
工程（ｅ）は、特に工程（ｃ）または（ｄ）の最後に、前の工程でそのようにして得られた生成物の焼成に関する。乾燥は、焼成の前に行われてもよい。前記焼成は、３００〜１２００℃の間に含まれる温度で、数分〜数時間の間の範囲であり得る期間にわたって行われてもよい。
【００４８】
説明されてきた工程の最後に、超音波処理の装置、二重衝撃噴流処理の装置、または湿式ミル装置などの公知の解凝集装置で得られた組成物を処理することが可能である。
【００４９】
本発明はまた、酸化セリウムおよび酸化セリウム以外の金属（Ｍ）酸化物を含み、金属（Ｍ）酸化物／酸化セリウムモル比は０．１〜１５％の間に含まれる組成物であって；
−  ２０〜１００ｍ２／ｇの間に含まれる、３００℃で４時間焼成後の、比表面積、および
−  １〜６０％の間、好ましくは１〜４０％の間、より好ましくは１〜３５％の間に含まれる、８００℃で４時間焼成後の、比表面積の減少率
を示す組成物に関する。
【００５０】
前に定義されたとおりの本発明の組成物は、特に定義されたとおりの以下の工程（ａ）、（ｂ）、（ｃ）ならびに任意選択で（ｄ）および／または任意選択で（ｅ）を含む、上に記載されたとおりのプロセスによって得られてもよい。
【００５１】
本発明の混合酸化物は、特に立方結晶格子構造を有してもよい。
【００５２】
本発明の混合酸化物の一次粒子（微結晶）の平均サイズＤ５０は、１０〜６０ｎｍの間、好ましくは１５〜６０ｎｍの間、より好ましくは１５〜４０ｎｍの間に含まれてもよい。一次粒子のサイズの平均値は、Ｘ線回折（ＸＲＤ）技術によって決定されてもよい。ＸＲＤにより測定された値は、２つの最も強い回折線の幅に基づいて、Ｓｃｈｅｒｒｅｒモデルを用いて計算されたコヒーレント範囲のサイズに対応する。
【００５３】
これらの一次粒子は、微細かつ単分散であってもよい。それらは、前記平均サイズの値の最大で３０％の標準偏差を有する平均サイズＤ５０をもたらし得る。標準偏差は、通常の数学的意味を有し、それは分散の平方根であり、特に米国特許出願公開第２０１０／０７２４１７  Ａ１号明細書に表されている。
【００５４】
したがって、標準偏差は、分散の平方根であり、それは、式：
0006691061.tif 000002
によって表され、
ｎは測定で考慮される粒子の数であり、
ｘｉは、粒子ｉのサイズであり、
0006691061.tif 000003
は、粒子のサイズの平均値（１／ｎ  Σｉｘｉ）である。
【００５５】
ｎ個の様々な粒子（ｎ＞３００）のサイズが、透過型電子顕微鏡（ＴＥＭ）により得られた写真を使用して測定される。この標準偏差は、一次粒子の平均サイズＤ５０の値の好ましくは最大で２０％、より特には最大で１５％、さらにより特には最大で１０％のものであり得る。
【００５６】
二次粒子は、一次粒子または微結晶と呼ばれる他のより微細な粒子からできている凝集体である。本発明の混合酸化物の二次粒子サイズＤ５０は、好ましくは０．０５〜３０μｍの間、好ましくは０．１〜２０μｍの間に含まれる。二次粒子のサイズは、ヘキサメタリン酸ナトリウム水溶液中のＣｅＯ２の光学指数を１．２の値として、Ｈｏｒｉｂａ  ＬＡ９２０  レーザ粒子サイズ測定装置を使用することによって測定されてもよい（体積での分布）。
【００５７】
金属（Ｍ）酸化物／セリウム（ＩＶ）モル比は、０．１〜１５％の間に含まれ、好ましくは０．５〜１０％の間に含まれ、より好ましくは１〜７％の間に含まれる。
【００５８】
本発明の一実施形態によれば、金属（Ｍ）は、希土類元素およびアルカリ土類金属元素からなる群から選択されてもよく、前記金属（Ｍ）は、例えば、Ｌａ、Ｐｒ、Ｎｄ、ＹおよびＳｒなどは、セリウムよりも高いイオン半径値を有する。これらの元素のイオン半径値は、以下の表に挙げられる。
【００５９】
0006691061.tif 000004
【００６０】
本発明は、特に、酸化セリウムおよび金属（Ｍ）酸化物を含む組成物に関し、ここで：
−  金属（Ｍ）は、希土類元素およびアルカリ土類金属元素からなる群から選択され；前記金属は、セリウムより高いイオン半径値を有し、ならびに
−  金属（Ｍ）酸化物／酸化セリウムモル比は、０．１〜１５％の間に含まれる。
【００６１】
前記組成物は、
−  ２０〜８０ｍ２／ｇの間に含まれる、３００℃で４時間焼成後の、比表面積、および
−  １〜３５％の間に含まれる、８００℃で４時間焼成後の、比表面積の減少率
を示し得る。
【００６２】
前記組成物は、０．０５〜２μｍの間に含まれる、好ましくは０．１〜１μｍの間に含まれる、粒子サイズＤ５０を有する二次粒子をもたらし得る。
【００６３】
本発明の一実施形態によれば、本発明の混合酸化物を形成する金属（Ｍ）は、遷移金属元素およびポスト遷移金属元素からなる群から選択されてもよく、前記金属（Ｍ）は、例えば、ＡｌおよびＺｒなどは、セリウムよりも低いイオン半径値を有する。これらの元素のイオン半径値は、以下の表に挙げられる。
【００６４】
0006691061.tif 000005
【００６５】
したがって、本発明は、酸化セリウムおよび金属（Ｍ）酸化物を含む組成物に関し、ここで、
−  金属（Ｍ）は、遷移金属元素またはポスト遷移金属元素からなる群から選択され、前記金属は、セリウムよりも低いイオン半径値を有し、および
−  金属（Ｍ）酸化物／酸化セリウムモル比は、０．１〜１５％の間に含まれる。
【００６６】
前記組成物は、
−  ６０〜１００ｍ２／ｇの間に含まれる、３００℃で４時間焼成後の、比表面積、および
−  １〜６０％の間に含まれ、好ましくは１〜５０％の間に含まれる、８００℃で４時間焼成後の、比表面積の減少率
を示し得る。
【００６７】
前記組成物は、１〜３０μｍの間に含まれ、好ましくは５〜２０μｍの間に含まれる粒子サイズＤ５０を有する二次粒子をもたらし得る。
【００６８】
本発明はまた、少なくとも上に定義されたとおりのプロセスによって得られる組成物、または上に定義されたとおりの組成物および液相を含む懸濁液に関する。本発明による懸濁液の液相は、様々な性質のもの、例えば、水および／または有機液体、例えば、有機溶媒であってもよい。
【００６９】
それは、まず第一に水であり得る。それはまた、水／水混和性溶媒混合物であり得る。この種の溶媒の一例として、メタノールまたはエタノールなどのアルコール、エチレングリコールなどのグリコール、エチレングリコールモノアセテートなどのグリコールのアセテート誘導体、またはポリオールが挙げられてもよい。
【００７０】
液相はまた、有機液体、例えば、有機溶媒からなってもよい。有機液体の一例としては、ヘキサン、ヘプタン、オクタンまたはノナンなどの脂肪族炭化水素、シクロヘキサン、シクロペンタンまたはシクロヘプタンなどの不活性脂環式炭化水素、ベンゼン、トルエン、エチルベンゼン、キシレンまたは液体ナフタレンなどの芳香族炭化水素が挙げられてもよい。ＩｓｏｐａｒまたはＳｏｌｖｅｓｓｏタイプ（Ｅｘｘｏｎ社により登録された商標）、特にメチルエチルベンゼンとトリメチルベンゼンの混合物を実質的に含有するＳｏｌｖｅｓｓｏ１００、特にジメチルベンゼンとテトラメチルベンセンとの、アルキルベンゼンの混合物を含有するＳｏｌｖｅｓｓｏ１５０ならびにＣ１１およびＣ１２のイソパラフィン系およびシクロパラフィン系炭化水素を実質的に含有するＩｓｏｐａｒの石油留分も好適である。また挙げられてもよい石油留分の他のタイプには、Ｐｅｔｒｏｌｉｎｋ社のＰｅｔｒｏｌｉｎｋ（登録商標）タイプまたはＴｏｔａｌ社のＩｓａｎｅ（登録商標）タイプのものが含まれる。
【００７１】
塩素化炭化水素、例えば、クロロベンゼン、ジクロロベンゼンまたはクロロトルエンも、有機液体として使用され得る。脂肪族および脂環式エーテルまたはケトン、例えば、ジイソプロピルエーテル、ジブチルエーテル、メチルエチルケトン、メチルイソブチルケトン、ジイソブチルケトンまたはメシチルオキシドが想定され得る。
【００７２】
エステル、例えば、酸と、Ｃ１〜Ｃ８アルコールとの反応に由来するものなど、特にイソプロパノールなどの第二級アルコールのパルミテートが使用され得る。例として、酢酸ブチルが挙げられてもよい。
【００７３】
液相は、上記のタイプの２種以上の炭化水素または化合物の混合物をベースにすることができる。
【００７４】
懸濁液は、全体的酸化物含有量、すなわち、酸化セリウムおよび金属（Ｍ）酸化物の含有量を有してもよく、これは、広い限界内で変わり得、かつ、例えば、酸化物の質量で１〜４０％の間、特に酸化物の質量で５％〜３０％の間に含まれ得る。液相は、通常懸濁液の重量で１００％への補足に相当する。
【００７５】
同様に、これらの懸濁液のｐＨは、広い範囲内、一般には２〜９の間、より特には２〜８の間にあることができ、残存する懸濁液は、このｐＨの範囲内で、以下に与えられる意味の範囲内で安定である。安定性は、アニオン性または双性イオンポリマーまたは分子などの化合物を懸濁液に添加することによって、公知の仕方で改善され得る。この種の化合物として、以下：エチレン性不飽和、直鎖もしくは分岐、脂肪族、環式もしくは芳香族のモノカルボン酸もしくはポリカルボン酸または無水物の中から選択される少なくとも１種のモノマーを重合させることによって得られる化合物を挙げることができる。ポリアクリル酸またはクエン酸が例として挙げられてもよい。
【００７６】
本発明の懸濁液は安定であることが留意される。これは、沈降ケーキの形成が、数日、例えば、少なくとも８日より前にこれらの懸濁液で観察されないことを意味することが意図される。さらに、沈降ケーキは、それが形成する場合、簡単な攪拌によって再懸濁され得る。
【００７７】
部分的または完全に水以外の有機液体媒体中の懸濁液の場合、この懸濁液は、知られた仕方で、まさに説明されたプロセスによって、および有機液体と接触させることによって得られるとおりに水性懸濁液から調製され得る。
【００７８】
その機能が水相から有機相への粒子の移動を加速させ、得られる有機懸濁液の安定性を向上させることである促進剤を有機相に添加することが有利であり得る。
【００７９】
促進剤として、アルコール官能基を含む化合物、最も特には６〜１２個の炭素原子を有する直鎖または分岐脂肪族アルコールが使用されてもよい。具体例として、２−エチルヘキサノール、デカノール、ドデカノール、またはそれらの混合物が挙げられてもよい。
【００８０】
接触させることは、周囲温度、例えば、およそ２０℃で、しかしまた、例えば、６０〜１５０℃の範囲での、より高い温度で行うことができる。
【００８１】
水相と有機相の分離は、例えば、有機溶媒の性質に依存して蒸留、沈降または遠心分離によって行われる。
【００８２】
本発明はまた、酸化物粒子の再分散性粉末に関する。液相中への導入および液相中への再分散後に、上に記載されたとおりの本発明による懸濁液を生成することは、この粉末の特徴である。再分散は、液相中での粉末の簡単な攪拌によって行われる。この粉末は、乾燥させ、次いで、例えば、最大で３００℃、特に１００〜２００℃の間であってもよい温度で数分〜数時間の範囲であり得る期間にわたって焼成することによって、本発明による懸濁液から得ることができる。この乾燥は、炉、オーブンまたはスプレー乾燥機を使用することによってなされてもよい。
【００８３】
本発明のある実施形態によれば、本発明はまた、上に記載されたとおりの懸濁液、または上に記載されたプロセスによって得られるとおりの懸濁液、さもなければ本発明による粉末の再懸濁後に得られる懸濁液のいずれかを含む、研磨のための懸濁液に関する。この懸濁液は、例えば、結晶作製または鏡産業におけるガラス、板ガラス、テレビ画面または眼鏡の研磨のために、さもなければセラミック、またはガラス質タイプの他の材料の研磨のために使用され得る。この懸濁液はまた、最も特には電子産業におけるＣＭＰ型研磨に、したがって、マイクロプロセッサを構成することになる金属基板の研磨に、ただしまた、これらの同じマイクロプロセッサの絶縁層または層間絶縁膜（ＩＬＤ）層の研磨にも使用することができ、本発明の懸濁液は、前記層の研磨に特に適する。化学機械平坦化（ＣＭＰ）は、浅いトレンチ分離（Ｓｈａｌｌｏｗ  Ｔｒｅｎｃｈ  Ｉｓｏｌａｔｉｏｎ）（ＳＴＩ）を可能にする重要なプロセスであり、これは、デバイス分離を達成するために電流集積回路製造プロセスで使用される。これらの層は、一般にシリカ、例えば、ドープシリカまたは多孔質シリカから作られている。この懸濁液はまた、集積回路での配線および障壁のための金属ＣＭＰ、特に合成石英ガラスから作られているフォトマスク基板の研磨に使用されてもよい。
【００８４】
一般に、このような懸濁液は、砥粒特性を有する化合物、例えば、本発明の酸化物粒子に加えて、分散剤または酸化剤などの添加剤を含む。
【００８５】
本発明はまた、特にＣＭＰ操作において、基板の一部を除去する方法であって、
−  少なくとも本発明の組成物を含む懸濁液および研磨されるべき基板を接触させる工程と、
−  基板上で研磨を行う工程と
を含む方法に関する。
【００８６】
好ましくは、本発明は、特にＣＭＰ操作において、基板の一部を除去する方法であって、
−  少なくとも本発明の組成物を含む懸濁液を提供する工程と、
−  少なくとも懸濁液および研磨されるべき基板を接触させる工程と、
−  基板上で研磨を行う工程と
を含む方法に関する。
【００８７】
本発明のある実施形態によれば、本発明はまた、少なくとも上に記載されたとおりの組成物を含む触媒システムに関する。この触媒システムは、これらの組成物をベースとし、触媒特性を持った、コーティング（ウォッシュコート）を、例えば、金属またはセラミックモノリス型の基板上に含むことができる。そのようなモノリス型は、例えば、炭化ケイ素、コーディエライトまたはチタン酸アルミニウムをベースとするフィルタ型であり得る。コーティングはそれ自体また、上述のもののタイプの担体を含むことができる。このコーティングは、基板上にその後堆積させることができる懸濁液を形成するために、本組成物を担体と混合することによって得られる。
【００８８】
本発明のこれらの触媒システムおよびより特に組成物は、いくつかの用途を有することができる。それらは、例えば、炭化水素または他の有機化合物の脱水、水硫化（ｈｙｄｒｏｓｕｌｆｕｒｉｚａｔｉｏｎ）、水素化脱窒素、脱硫、水素化脱硫、脱ハロゲン化水素、改質、水蒸気改質、分解、水素化分解、水素添加、脱水素、異性化、不均化、オキシ塩素化、炭化水素または他の有機化合物の脱水素環化、内燃機関からの排ガスの酸化および／または還元反応、Ｃｌａｕｓ反応、処理、リーンバーン（ｌｅａｎ  ｂｕｒｎ）条件下に作動するディーゼルエンジンもしくはガソリンエンジンなどの、内燃機関によって排出される煤煙の脱金属、メタン化、転化、ＣＯの酸化、低温酸化（２００℃未満、実に１００℃未満さえ）による空気の浄化、触媒酸化などの、様々な反応の触媒作用に特に好適であり、したがって、その触媒作用に使用可能である。
【００８９】
触媒作用におけるこれらの使用のケースでは、本発明の組成物は、貴金属と組み合わせて用いることができる。これらの金属の性質およびこれらの組成物への後者の組み込みのための技術は当業者に周知である。例えば、金属は、白金、ロジウム、パラジウム、金またはイリジウムであり得、それらは、特に、含浸によって本組成物に組み込むことができる。
【００９０】
述べられた使用の中で、内燃機関からの排ガスの処理（自動車後燃え触媒作用）は、特に有利な用途である。
【００９１】
このような理由により、本発明はまた、上に記載されたような触媒システムが使用されることを特徴とする、内燃機関からの排ガスを処理するためのプロセスに関する。
【００９２】
別の有利な使用は、２００℃未満、実にさらには１００℃未満の温度での空気の浄化であり、この空気は、一酸化炭素、エチレン、アルデヒド、アミン、メルカプタンもしくはオゾンタイプの、一般的には、脂肪酸、炭化水素、特に芳香族炭化水素、および窒素酸化物（ＮＯ２を与えるためのＮＯの酸化ための）などの、揮発性有機化合物または大気汚染物質のタイプ、ならびに悪臭化合物タイプの少なくとも１種の化合物を含む。
【００９３】
したがって、本発明はまた、空気を浄化するためのプロセスであって、前記空気は、特に一酸化炭素、エチレン、アルデヒド、アミン、メルカプタン、オゾン、揮発性有機化合物、大気汚染物質、脂肪酸、炭化水素、芳香族炭化水素、窒素酸化物または悪臭化合物を含み、ガスを本発明の触媒システムと接触させる工程を含むプロセスに関する。このタイプの化合物としては、エタンチオール、吉草酸およびトリメチルアミンがより特に挙げられてもよい。この処理は、処理されるべき空気を、上に記載されたとおりのまたは上に詳細に記載されたプロセスによって得られる本発明の組成物または触媒システムと接触させることによって行われる。
【００９４】
以下の実施例は、本発明の実施形態を例証するために含まれる。言うまでもなく、本発明は、記載された実施例に限定されない。
【実施例】
【００９５】
比較例１：酸化Ｃｅ組成物
１３７．７ｇの２．８９Ｍ３価硝酸セリウム溶液（ＣｅＯ２を単位として３９．９ｇのセリウム）、２４．４ｇの６０％硝酸、および９２．８モル％の４価セリウムイオンを含有する０．３２ｇの１．４９Ｍ硝酸セリウム溶液（ＣｅＯ２を単位として０．０５７ｇのセリウム））を添加することによって、硝酸セリウムの希釈溶液を調製する。７５０のセリウム（ＩＩＩ）／セリウム（ＩＶ）モル比を有するこの溶液を、半密閉貯槽（ｒｅｓｅｒｖｏｉｒ）中に充填し、次いで、激しい撹拌および窒素通気によって１時間脱気する。
【００９６】
７９８．６ｇの脱イオン水および９３．０ｇの２５％  アンモニア水の溶液を添加することによって、アンモニア水の希釈溶液を調製する。この溶液を半密閉の１．５ｌのジャケット付き反応器に充填し、次いで、撹拌（５００ｒｐｍで３つの傾斜パドルを有する攪拌機）および窒素通気に１時間供する。
【００９７】
次いで、希釈硝酸セリウム溶液を希釈アンモニア水溶液に、同じ攪拌によっておよび窒素スイーピング下で、周囲温度で３０分にわたって添加する。
【００９８】
窒素スイーピングを止め、次いで、反応混合物の温度を８０℃におよそ３／４時間で上昇させ、次いで、依然として同じ攪拌によって、この温度で４時間維持する。
【００９９】
この熱処理の最後に、反応混合物を放置して冷却し、次いで、６０％硝酸を添加することによってｐＨ２に酸性化する。遠心分離、遠心分離水の除去および脱イオン水へのケーキの再懸濁によって、懸濁液を最終的に洗浄する。
【０１００】
懸濁液を、ヌッチェフィルタを通して固−液分離に供して、濾過ケーキを得る。
【０１０１】
このようにして得られたケーキを２００℃で１０時間乾燥させ、次いで、空気中３００℃で４時間焼成し、続いて、粉砕して、酸化セリウム粉末を得る。
【０１０２】
得られた酸化物粉末をＴＥＭにより観察する。一次粒子は、実に単分散であり、ほぼ４５ｎｍを中心としたサイズのものであることが明らかに観察される。酸化物粉末を代表するおよそ１５０個の粒子の写真上で、粒子のそれぞれを計数および測定し、それによって、４３ｎｍの平均サイズが得られ、標準偏差は５．２ｎｍであり、これは、平均サイズの値の１２％である。
【０１０３】
酸化物粉末を、ＸＲＤ分析によって測定する。この粉末のＸ線回折図（ｄｉｆｆｒａｃｔｏｇｒａｍ）は、結晶ＣｅＯ２の痕跡を有する（シート  ＡＳＴＭ  ３４−３９４）。Ｓｃｈｅｒｒｅｒモデルを適用することにより、２θ＝２８．６ｏに位置する回折ピークの中位幅から計算されたコヒーレンス域の平均サイズは、４８ｎｍを与える。窒素吸着により決定されたＢＥＴ比表面積は、２６ｍ２／ｇである。
【０１０４】
二次粒子のサイズを、ヘキサメタリン酸ナトリウム水溶液中でのＣｅＯ２の光学指数を１．２の値として、Ｈｏｒｉｂａ  ＬＡ９２０レーザ粒子サイズ測定装置を使用して測定する。メジアンサイズＤ５０は、０．２μｍである。
【０１０５】
比較例２：酸化Ｃｅ組成物
９０モル％以上の４価セリウムイオンを含有する、ＣｅＯ２を単位として５０ｇの硝酸セリウム溶液を量り分け、脱イオン水で１ｌの合計量に調整する。得られた溶液を撹拌下で１００℃に加熱し、この温度で３０分間維持し、周囲温度まで冷却させて、それにより、セリウム懸濁液を得る。
【０１０６】
このようにして得られたセリウム懸濁液から母液を除去した（ＣｅＯ２を単位として２．６ｇのセリウムが同時に除去される）後で、合計容積を脱イオン水で１ｌに調整する。
【０１０７】
次いで、セリウム懸濁液を撹拌下に１２０℃で２時間維持し、冷却させ、２５％アンモニア水でｐＨ８．５に中和する。
【０１０８】
得られたスラリーを、ヌッチェフィルタを通して固−液分離に供して、濾過ケーキを得る。このケーキを、空気中３００℃で４時間焼成して、酸化セリウム粉末を得る。
【０１０９】
この酸化物粉末を、比較例１におけるのと同様にＸＲＤ分析により測定する。（１１１）面により計算された微結晶サイズは、９ｎｍである。窒素吸着により決定されたＢＥＴ比表面積は、１８０ｍ２／ｇである。
【０１１０】
二次粒子のサイズを比較例１におけるのと同様に測定する。メジアンサイズｄ５０は、８．６μｍである。
【０１１１】
比較例３：酸化Ｃｅ／金属（Ｍ）酸化物組成物
Ｃ３．１  酸化Ｃｅ／酸化Ｌａ組成物
母液を除去した後に１０．９ｇの硝酸ランタン溶液（Ｌａ２Ｏ３を単位として２．５ｇのランタン）を添加することを除いて比較例２におけるのと同様に、質量比９５：５（金属（Ｍ）酸化物／酸化セリウム（ＩＶ）モル比５．６％）での酸化セリウムおよび酸化ランタンの複合酸化物を調製する。
【０１１２】
この酸化物粉末を、比較例１におけるのと同様にＸＲＤ分析により測定する。（１１１）面により計算された微結晶サイズは、１１ｎｍである。窒素吸着により決定されたＢＥＴ比表面積は、２２５ｍ２／ｇである。
【０１１３】
二次粒子のサイズを、比較例１におけるのと同様に測定する。メジアンサイズｄ５０は、７．１μｍである。
【０１１４】
Ｃ３．２  酸化Ｃｅ／酸化Ｐｒ組成物
母液を除去した後に１０．５ｇの硝酸プラセオジム溶液（Ｐｒ６Ｏ１１を単位として２．５ｇのプラセオジム）を添加することを除いて比較例２におけるのと同様に、質量比９５：５（金属（Ｍ）酸化物／酸化セリウム（ＩＶ）モル比５．３％）での酸化セリウムおよび酸化プラセオジムの複合酸化物を調製する。
【０１１５】
この酸化物粉末を、比較例１におけるのと同様にＸＲＤ分析により測定する。（１１１）面により計算された微結晶サイズは、１１ｎｍである。窒素吸着により決定されたＢＥＴ比表面積は、２４５ｍ２／ｇである。
【０１１６】
二次粒子のサイズを、比較例１におけるのと同様に測定する。メジアンサイズｄ５０は、６．２μｍである。
【０１１７】
Ｃ３．３  酸化Ｃｅ／酸化Ｎｄ組成物
母液を除去した後に１２．４ｇの硝酸ネオジム溶液（Ｎｄ２Ｏ３を単位として２．５ｇのネオジム）を添加することを除いて比較例２におけるのと同様に、質量比９５：５（金属（Ｍ）酸化物／酸化セリウム（ＩＶ）モル比５．３％）での酸化セリウムおよび酸化ネオジムの複合酸化物を調製する。
【０１１８】
この酸化物粉末を、比較例１におけるのと同様にＸＲＤ分析により測定する。（１１１）面により計算された微結晶サイズは、１２ｎｍである。窒素吸着により決定されたＢＥＴ比表面積は、１９６ｍ２／ｇである。
【０１１９】
二次粒子のサイズを、比較例１におけるのと同様に測定する。メジアンサイズｄ５０は、３．６μｍである。
【０１２０】
Ｃ３．４  酸化Ｃｅ／酸化Ｚｒ組成物
母液を除去した後に２６．７ｇの硝酸ジルコニウム溶液（ＺｒＯ２を単位として５．３ｇのジルコニウム）を添加することを除いて比較例２におけるのと同様に、質量比９０：１０（金属（Ｍ）酸化物／酸化セリウム（ＩＶ）モル比１５．４％）での酸化セリウムおよび酸化ジルコニウムの複合酸化物を調製する。
【０１２１】
この酸化物粉末を、比較例１におけるのと同様にＸＲＤ分析により測定する。（１１１）面により計算された微結晶サイズは、１６ｎｍである。窒素吸着により決定されたＢＥＴ比表面積は、１５２ｍ２／ｇである。
【０１２２】
二次粒子のサイズを、比較例１におけるのと同様に測定する。メジアンサイズｄ５０は、１７．２μｍである。
【０１２３】
実施例１：酸化Ｃｅ／金属（Ｍ）酸化物組成物
１．１  酸化Ｃｅ／酸化Ｌａ組成物
この実施例は、質量比９５：５（金属（Ｍ）酸化物／酸化セリウム（ＩＶ）モル比５．６％）での酸化セリウムおよび酸化ランタンの複合酸化物に関する。
【０１２４】
１３０．５ｇの２．８９Ｍ３価硝酸セリウム溶液（ＣｅＯ２を単位として３９．９ｇのセリウム）、１２．１ｇの硝酸ランタン溶液（Ｌａ２Ｏ３を単位として２．０ｇのランタン）、２３．１ｇの６０％硝酸、および９２．８モル％４価セリウムイオンを含有する０．９２ｇの１．４９Ｍ硝酸セリウム溶液（ＣｅＯ２を単位として０．１６ｇのセリウム）を添加することによって、硝酸セリウムの希釈溶液を調製する。セリウム（ＩＩＩ）／セリウム（ＩＶ）モル比２５０を有するこの溶液を、半密閉貯槽に充填し、次いで、激しい撹拌および窒素通気によって１時間脱気する。
【０１２５】
７９４．２ｇの脱イオン水および９３．２ｇの２５％アンモニア水の溶液を添加することによって、アンモニア水の希釈溶液を調製する。この溶液を半密閉の１．５ｌのジャケット付き反応器に充填し、次いで、撹拌（５００ｒｐｍでの４つの傾斜パドル付き攪拌機）および窒素通気に１時間供する。
【０１２６】
次いで、希釈硝酸セリウム溶液を希釈アンモニア水溶液に、同じ攪拌によっておよび窒素スイーピング下で、周囲温度で３０分かけて添加する。
【０１２７】
窒素スイーピングを止め、次いで、反応混合物の温度を８０℃に、およそ３／４時間で上昇させ、次いで、同じ攪拌によったままで、この温度で４時間維持する。
【０１２８】
この熱処理の最後に、反応混合物を放置して冷却し、次いで、６０％硝酸を添加することによってｐＨ２に酸性化する。遠心分離、遠心分離水の除去、および脱イオン水へのケーキの再懸濁によって、懸濁液を最終的に洗浄する。
【０１２９】
懸濁液を、ヌッチェフィルタを通して固−液分離に供して、濾過ケーキを得る。
【０１３０】
このようにして得られたケーキを、２００℃で１０時間乾燥させ、次いで、空気中３００℃で４時間焼成し、続いて、粉砕して、酸化セリウム粉末を得る。
【０１３１】
得られた酸化物粉末を、ＴＥＭにより観察する。一次粒子は実に単分散であり、ほぼ３５ｎｍを中心としたサイズのものであることが明らかに観察される。酸化物粉末を代表するおよそ１５０個の粒子の写真上で、粒子のそれぞれを計数および測定し、それによって、３４ｎｍの平均サイズが得られ、標準偏差は３．３ｎｍであり、これは平均サイズの値の１０％である。
【０１３２】
この酸化物粉末を、比較例１におけるのと同様にＸＲＤ分析により測定する。（１１１）面により計算された微結晶サイズは、２４ｎｍである。窒素吸着により決定されたＢＥＴ比表面積は、５９ｍ２／ｇである。
【０１３３】
二次粒子のサイズを、比較例１におけるのと同様に測定する。メジアンサイズｄ５０は、０．１μｍである。
【０１３４】
１．２  酸化Ｃｅ／酸化Ｐｒ組成物
１０．１ｇの硝酸プラセオジム溶液（Ｐｒ６Ｏ１１を単位として２．０ｇのプラセオジム）を硝酸ランタン溶液の代わりに添加することを除いて実施例１．１におけるのと同様に、質量比９５：５（金属（Ｍ）酸化物／酸化セリウム（ＩＶ）モル比５．３％）での酸化セリウムおよび酸化プラセオジムの複合酸化物を調製する。
【０１３５】
この酸化物粉末を、比較例１におけるのと同様にＸＲＤ分析により測定する。（１１１）面により計算された微結晶サイズは、２６ｎｍである。窒素吸着により決定されたＢＥＴ比表面積は、５７ｍ２／ｇである。
【０１３６】
二次粒子のサイズを、比較例１におけるのと同様に測定する。メジアンサイズｄ５０は、０．２μｍである。
【０１３７】
１．３  酸化Ｃｅ／酸化Ｎｄ組成物
９．９ｇの硝酸ネオジム溶液（Ｎｄ２Ｏ３を単位として２．０ｇのネオジム）を硝酸ランタン溶液の代わりに添加することを除いて実施例１．１におけるのと同様に、質量比９５：５（金属（Ｍ）酸化物／酸化セリウム（ＩＶ）モル比５．３％）での酸化セリウムおよび酸化ネオジムの複合酸化物を調製する。
【０１３８】
この酸化物粉末を、比較例１におけるのと同様にＸＲＤ分析により測定する。（１１１）面により計算された微結晶サイズは、２２ｎｍである。窒素吸着により決定されたＢＥＴ比表面積は、５０ｍ２／ｇである。
【０１３９】
二次粒子のサイズを、比較例１におけるのと同様に測定する。メジアンサイズｄ５０は、０．３μｍである。
【０１４０】
１．４  酸化Ｃｅ／酸化Ｚｒ組成物
１０．１ｇの硝酸ジルコニウム溶液（ＺｒＯ２を単位として２．０ｇのジルコニウム）を硝酸ランタン溶液の代わりに添加し、９２．８モル％４価セリウムイオンを含有する１．４９Ｍ硝酸セリウム溶液の量をセリウム（ＩＩＩ）／セリウム（ＩＶ）モル比１００と一致させるために０．９２ｇ〜２．３ｇ（ＣｅＯ２を単位として０．４ｇのセリウム）に変えることを除いて実施例１．１におけるのと同様に、質量比９８．５：１．５（金属（Ｍ）酸化物／酸化セリウム（ＩＶ）モル比２．１％）での酸化セリウムおよび酸化ジルコニウムの複合酸化物を調製する。
【０１４１】
この酸化物粉末を、比較例１におけるのと同様にＸＲＤ分析により測定する。（１１１）面により計算された微結晶サイズは、１９ｎｍである。窒素吸着により決定されたＢＥＴ比表面積は、７４ｍ２／ｇである。
【０１４２】
二次粒子のサイズを、比較例１におけるのと同様に測定する。メジアンサイズｄ５０は、１７μｍである。
【０１４３】
実施例２：熱安定性の比較
上記実施例で得られた組成物を、３００℃で４時間、次いで、同様に８００℃で４時間焼成後のそれらの熱安定性について試験した。結果を表１に示す。
【０１４４】
0006691061.tif 000006
【０１４５】
ＳＢＥＴ減少率：酸化物組成物について、３００℃／４時間での焼成と比較しての８００℃／４時間での焼成後のＳＢＥＴの減少率のパーセント
ＳＢＥＴ変化：純酸化セリウム組成物のＳＢＥＴと比較しての８００℃／４時間で焼成後のＳＢＥＴの変化のパーセント；したがって、組成物についてのＳＢＥＴ変化＝（組成物の８００℃／４時間でのＳＢＥＴ−純ＣｅＯ２の８００℃／４時間でのＳＢＥＴ）／純ＣｅＯ２の８００℃／４時間でのＳＢＥＴｘ１００；ここで、純ＣｅＯ２の８００℃／４時間でのＳＢＥＴは、８００℃で４時間焼成後の純ＣｅＯ２の比表面積であり、純ＣｅＯ２は、組成物と同じプロセスで得られる（金属Ｍの塩がないことを除いて）。
【０１４６】
したがって、前の結果から、古典的な酸化セリウム化合物（Ｃ３．１〜Ｃ３．４）に関するＬａ、Ｐｒ、ＮｄおよびＺｒなどのドーパントは、同じ熱処理後の純セリウム（Ｃ２）と比較して、熱処理後の比表面積の減少をもたらすとみられる；ＳＢＥＴ変化の欄を参照されたい。対照的に、Ｌａ、Ｐｒ、ＮｄおよびＺｒを有する本発明のドープセリウム化合物（１．１〜１．４）は、同じ熱処理後の純セリウム（Ｃ１）と比較して、熱処理後のより高い比表面積を有する。
【０１４７】
さらに、Ｌａ、Ｐｒ、ＮｄおよびＺｒを有する本発明のドープセリウム化合物（１．１〜１．４）は、７０％より高いＳＢＥＴ減少率を示す同じドーパントでドープされた古典的な酸化セリウム化合物（Ｃ３．１〜Ｃ３．４）と比較して、熱処理後の比表面積のより低い減少率を有する。